СЫРЬЕВАЯ СМЕСЬ ДЛЯ КЛАДОЧНОГО СТРОИТЕЛЬНОГО РАСТВОРА И СПОСОБ ЕГО ИЗГОТОВЛЕНИЯ
RAW MATERIAL FOR MASONRY MORTAR AND METHOD OF ITS PRODUCTION

Изобретение относится к составу сырьевой смеси для кладочного строительного раствора и способу его изготовления, а именно к производству пористых строительных растворов, на основе цементных вяжущих, полученных добавлением пористых веществ. Эффективность применения данного раствора проявляется при кладке в ограждающих конструкциях с использованием штучных материалов (кирпич, ячеистые, газобетонные, пенобетонные блоки и др.) с низкой теплопроводностью и плотностью, для уменьшения потери тепла через кладочные швы.
3
3
3
3
3
3
Известен способ снижения теплопроводности и плотности путем введения в бетон легких заполнителей, в том числе и пенополистирольных гранул. Пенополистиролбетон готовят перемешиванием цемента, воды, пены и пенополистирольных гранул. Готовят смесь из цемента и воды, подают в нее пенополистирольные гранулы в количестве 0,2-0,4 м на 1 м бетона и перемешивают в течение 0,5-5 мин, после этого подают пену в количестве 0,4-0,8 м на 1 м бетона и перемешивают в течение 0,5-5 мин, затем снова пенополистирольные гранулы в количестве 0,2-0,4 м на 1 м бетона и перемешивают в течение 0,5-5 мин [Патент RU 2198151, МПК C04B 38/08, C04B 38/10, 2001].
Существенные недостатки этого способа приготовления и состава пенополистиролбетона:
- всплывают и неравномерно распределяются компоненты в смеси при использовании пенополистирольных гранул;
- подобного рода составы невозможно применять в кладочных растворах т.к. размер гранул не позволяет равномерно распределить кладочный строительный раствор тонким связным слоем по поверхности, гранулы пенополистирола оголяются, прочность данного состава в тонком слое низкая;
- низкая адгезия вяжущего и других минеральных компонентов смеси к заполнителю - пенополистиролу, причина - разнородные поверхности пенополистирола и минеральной составляющей раствора;
- во время приготовления смеси пенополистирольные гранулы электризуются, слипаются.
Известен способ снятия электростатического напряжения с поверхности легкого заполнителя. За счет увлажнения гранул растворами солей лигносульфонатной кислоты с содержанием сахара, особенно гексозы и/или пентозы с последующим нанесением вяжущего вещества (прежде всего цемент, гипс, ангидрит или известь, к вяжущему в качестве добавки могут вводиться тонко молотые каменная мука, кварц, известковый камень и др.) [Патент ФРГ Кл. 80 №1281338, В 21/01, C04B 31/00, 24.08.72]. Основным недостатком этого способа снятия электростатического напряжения является то, что соли лигносульфонатной кислоты и сахара снижают сроки схватывания и твердения цементных вяжущих.
Известны строительные цементно-песчаные растворы с применением вспученных, природных дробленых пористых пород (керамзит, перлит, аглопорит, пемза, вермикулит и т.д.) [Горчаков Г.И., Баженов Ю.М. / Строительные материалы: Учеб для вузов. - М.: Стройиздат, 1986. - 688 с., ил.; ГОСТ 28013-98 Растворы строительные. Общие технические условия]. Недостатки этих строительных растворов: высокая себестоимость природного материала и энергоемкость дополнительных средств потраченных на его добычу и обработку (сушка, обжиг, дробление и т.д.), а также открытая поровая структура заполнителя, что увеличивает проницаемость и отрицательно влияет на водопоглощение, морозостойкость и другие эксплуатационные свойства кладочных растворов.
3
Наиболее близким по технической сущности цементно-песчаный раствор состава Портландцемент: Песок: Вода [Горчаков Г.И., Баженов Ю.М. / Строительные материалы: Учеб для вузов. - М.: Стройиздат, 1986. - 688 с., ил.; ГОСТ 28013-98 Растворы строительные. Общие технические условия]. Он часто используется в строительных работах для кладки различных камней и блоков. Недостатки данного цементно-песчаного раствора: повышенные, в сравнении со строительными блоками, плотность ρ=2100-2200 кг/м, теплопроводность λ=0,6-0,7 Вт/м*°C.
Наиболее близкий по технической сущности и достигаемому результату способ, заключающийся в приготовлении раствора путем последовательного смешивания цемента, заполнителя и воды и последующей укладке раствора на предварительно смоченную водой поверхность [П.Н.Клочанов, А.Е.Суржаненко, И.Ш.Эйдинов. Рецептурно-технологический справочник по отделочным работам. - М.: Стройиздат, 1973, с.100]. Данный способ приготовления, когда смешивается сначала цемент с заполнителем, а потом затворяется водой, не дает возможность получить связный удобоукладываемый кладочный раствор с модифицированным легким заполнителем из пенополистирола.
Техническими задачами изобретения являются:
1. Разработка состава сырьевой смеси для кладочного строительного раствора с пониженной плотностью и теплопроводностью для улучшения теплотехнических характеристик стеновой конструкции путем включения в состав мелкого легкого заполнителя - модифицированных гранул дробленого пенополистирола, предотвращая потери тепла через кладочные швы («мостики холода»);
2. Разработка наиболее простого способа изготовления кладочного строительного раствора удовлетворяющего технологическим и технико-экономическим требованиям, существенными признаками которого является особый порядок введения компонентов и режимы перемешивания.
Технический результат - получение кладочного раствора с пониженной плотностью и теплопроводностью марок М25-M100, для кладки кирпичей, строительных камней, ячеистых блоков и др.
Технический результат, согласно изобретению, достигается тем, что:
3
3
1. Сырьевая смесь для кладочного строительного раствора, содержащая портландцемент, кварцевый песок, воду, отличающаяся тем, что в состав смеси вводят модифицированные отходы пенополистирола, дробленые до гранул размером 2-7 мм, насыпной плотностью 38-40 кг/м, жидким натриевым стеклом плотностью 1250 кг/м и золой-унос от сжигания бурого угля, смесь содержит указанные компоненты в следующем соотношении, мас.%:
Отходы пенополистирола, дробленые до гранул
размером 2-7 мм, насыпной плотностью 38-40 кг/м<sup>3</sup>
0,25-0,56
Жидкое натриевое стекло плотностью 1250 кг/м<sup>3</sup>
0,415-0,9296
Зола-унос от сжигания бурого угля
4,14-9,38
Портландцемент
18,76-20,70
Песок кварцевый с наибольшей крупностью зерен 2,5 и
модулем крупности 2,37
56,29-62,10
Вода
остальное
3
3
2. Способ изготовления кладочного строительного раствора по п.1, заключающийся в предварительном смешивании отходов пенополистирола, дробленых до гранул размером 2-7 мм, насыпной плотностью 38-40 кг/м, которые подают в растворосмеситель, добавляют жидкое натриевое стекло плотностью 1250 кг/м, с водой в соотношении по массе 1:1, перемешивают 1-2 минуты, вводят золу-унос от сжигания бурого угля и перемешивают 1-3 минуты, до достижения равномерного распределения золы-унос на гранулах, затем в смеситель с модифицированными пенополистирольными гранулами вводят портландцемент, песок кварцевый с наибольшей крупностью зерен 2,5, модулем крупности 2,37 и остальную воду, перемешивают 3-5 минут.
Кладочный раствор содержит следующие компоненты:
- портландцемент - ГОСТ 10178 марки ПЦ500 ДО (свойства см. таблицу 1.1);
Таблица 1.1
Свойства Ангарского портландцемента ПЦ 500-Д0
Наименование показателей
Требования ГОСТа 10178-85
Фактические значения
1
2
3
Массовая доля добавок, %
отсутствует
отсутствует
Массовая доля оксида серы, %
1,0-3,5
2,5-3,5
Прочность при сжатии после пропаривания, МПа
28,0-32,0
28,0-32,0
Прочность при сжатии через 28 суток, МПа не менее
49,0
49,0-53,0
Прочность при изгибе через 28 суток, МПа не менее
5,9
5,9-6,8
Сроки схватывания, мин:
начало
не ранее 45
210,0-260,0
конец
не позднее 600
240,0-360,0
Массовая доля щелочных оксидов в пересчете на Na<sub>2</sub>O, %
Не нормируется
0,5-1,0
Массовая доля Cl не более, %
0,1
0,01-0,05
Минералогический состав клинкера, %
Трехкальциевый силикат
Не нормируется
58,0-64,0
Двукальциевый силикат
Не нормируется
12,0-16,0
Трехкальциевый алюминат
Не нормируется
6,0-8,0
Четырехкальциевый алюмоферит
Не нормируется
11,0-14,0
Массовая доля оксида магния, не более, %
6,0
4,0-5,0
Удельная эффективность естественных радионуклидов, Бк/кг, не более
370,0
70-150
- кварцевый песок ГОСТ 8736 с наибольшей крупностью зерен 2,5 и модулем крупности 2,37 (свойства см. таблицу 1.2);
Таблица 1.2
Основные физические свойства кварцевого песка Зуевского карьера
Модуль крупности
Плотность насыпная, кг/м<sup>3</sup>
Плотность истинная, кг/м<sup>3</sup>
Полные остатки, % по массе, на ситах
2,5
1,25
0,63
0,315
0,14
<0,14
2,37
1640
2670
20,62
27,02
33,61
61,54
94,56
100,00
нас
3
- гранулы дробленого пенополистирола полученные в результате измельчения пенополистирольных отходов размером 2-7 мм, насыпная ПЛОТНОСТЬ ρ=38-40 кг/м ГОСТ 15588, обладают тонкой замкнутой поровои структурой;
3
- жидкое натриевое стекло ρ=1250 кг/м ГОСТ 13078 - снимает статическое электричество, служит связующим компонентом при формировании оболочки из золы-унос на пенополистирольных гранулах;
- зола-унос (свойства см. таблицу 1.3, 1.4), способствует снятию статического электричества на поверхности гранул пенополистирола, улучшает сцепление и сродство пенополистирольного заполнителя с компонентами строительного раствора, позволяет равномерно распределять компоненты в смеси, улучшает адгезию легкого заполнителя к минеральным компонентам, способствует снижению высолообразования, уплотнению цементного камня раствора, повышая конечную прочность затвердевшего состава при меньшей плотности;
Таблица 1.4
Физические свойства золы-унос от сжигания бурого угля
Производитель отхода
ТЭЦ-6 ОАО «Иркутскэнерго»
Насыпная плотность, кг/м<sup>3</sup>
1500-1600
Влажность,%
Не>1
Удельная поверхность, см<sup>2</sup>/г
Не<1500
Остаток на сите №008,% по массе
Не>15
П.п.п., %
Не более 5
Значение удельной эффективности активности естественных радионуклидов (допустимая величина 370 Бк/кг)
138,4
Класс опасности для окружающей природной среды
V (безопасные)
Класс радиационной безопасности согласно ГОСТ 30108-94 и НРБ-99
I (А<sub>эфф</sub><370 Бк/кг)
- вода для бетонов и растворов ГОСТ 23732.
Исследование позволяют считать, что требуемая прочность гарантирована.
2
Пример приготовления кладочного строительного раствора (пенополистиролраствора M100): готовили путем смешивания всех компонентов согласно изобретению, в следующей последовательности: отходы от пенополистирола измельчали до гранул размером 2-7 мм, в растворосмеситель подавали полученные гранулы в количестве 0,25% массовых частей раствора (МЧР) и жидкое стекло 0,41% МЧР с водой 0,41% МЧР, перемешивали 1-2 минуты, после этого вводили золу-унос в количестве 4,14% МЧР, перемешивали 1-3 минуты, до достижения равномерного распределения золы-унос на поверхности пенополистирольных гранул. Далее в смеситель к полученным модифицированным пенополистирольным гранулам вводили портландцемент 20,70% МЧР, песок 62,10 мас.%, остальную воду 11,99% МЧР и перемешивали в течение 3-5 минут. Марка полученного кладочного раствора по подвижности П.
Из строительного раствора были изготовлены стандартные образцы по ГОСТ 5802, которые выдерживали в условиях естественного твердения в течение 28 суток. Сравнили с контрольными кладочными растворами и выбрали диапазон оптимального количества дробленых пенополистирольных гранул в пределах 0,25-0,56% массовых частей раствора. Теплопроводность определяли на измерителе теплопроводности электронном ИТП-МГ4 «100» в соответствии с руководством по эксплуатации. Среднюю плотность, среднюю прочность на сжатие, на изгиб, морозостойкость определяли по ГОСТ 5802. Полученные результаты представлены в таблице 1.5.
Кладочный строительный раствор по данной формуле получается связным, с равномерно распределенными компонентами смеси, легко наносится тонким слоем; пенополистирольные гранулы не оголяются, не всплывают, статическое электричество снято, прочность затвердевшего раствора соответствует маркам М100-М25, теплопроводность кладочного раствора снижается в 1,5-3,27 раз. Планируемый технический результат достигнут.
При отступлении от формулы состава кладочного раствора невозможно получить состава слитной структуры с равномерным распределением пенополистирольных гранул в смеси; нанести тонким слоем раствор. Либо теплопроводность изменяется незначительно и целесообразность усложнения технологии добавлением модифицированных пенополистирольных гранул исчезает.